ПОДЛОЖКИ КАТАЛИЗАТОРОВ, ИСПОЛЬЗУЕМЫХ В СИНТЕЗЕ ФИШЕРА-ТРОПША И ИХ ПРИМЕНЕНИЕ

1. Каталитическая подложка, содержащая катализатор синтеза Фишера-Тропша или предшественник катализатора и пористое тело, которое имеет размер 1 - 50 мм, предпочтительно 1-30 мм, и каталитическая подложка имеет внутреннюю пористость 50 - 95%.
2. Каталитическая подложка по п.1, в которой пористое тело имеет форму проволочной ткани, ячеистой структуры, монолита, губки, сетки, решетки, конструкции из фольги или форму тканого каркаса.
3. Каталитическая подложка по пп.1 или 2, в которой пористое тело состоит из материала, выбранного из группы, состоящей из тугоплавких оксидов, металлов или их смесей.
4. Каталитическая подложка по п.3, в которой пористое тело состоит из тугоплавкого оксидного материала, выбранного из группы, состоящей из диоксида титана, диоксида кремния, диоксида циркония, оксида алюминия и их смесей.
5. Каталитическая подложка по п.3, в которой пористое тело состоит из нержавеющей стали.
6. Каталитическая подложка по п.1, в которой объем пустот внутри каталитической подложки больше, чем 60%, предпочтительно больше, чем 70%, более предпочтительно больше, чем 80%.
7. Каталитическая подложка по п.1, в которой катализатор или предшественник катализатора расположен в виде слоя на пористом теле, причем указанный слой предпочтительно имеет среднюю толщину от 1 до 300 мкм, предпочтительно от 5 до 200 мкм.
8. Каталитическая подложка по п.1, в которой доля катализатора от объема каталитической подложки составляет, по меньшей мере, 1% предпочтительно, по меньшей мере, около 4% от объема каталитической подложки.
9. Способ получения обычно газообразных, обычно жидких и необязательно обычно твердых углеводородов из синтез-газа в трехфазном реакторе, который включает стадии:
(i) введение синтез-газа в реактор; и
(ii) контактирование синтез-газа с нестационарным катализатором для того, чтобы каталитически превратить синтез-газ при повышенной температуре с целью получения обычно газообразных, обычно жидких и необязательно обычно твердых углеводородов из синтез-газа; причем катализатор на стадии (ii) расположен во множестве пористых тел, имеющих размер 1-50 мм, предпочтительно размер 1-30 мм, и таким образом, образуются катализаторные подложки, и где указанные катализаторные подложки обладают внешней пористостью в реакторе in situ 5 - 60%, и пористостью внутри катализаторной подложки 50-95%.
10. Способ по п.9, который включает катализаторные подложки, заявленные в пп.1-8.
11. Способ по п.9 или 10, в котором активный компонент катализатора выбирают из группы, состоящей из кобальта, железа, рутения и их смесей, предпочтительно кобальта.
12. Способ по п.9, в котором стадия (ii) дополнительно включает в себя применение промотора, который выбирают из группы, состоящей из циркония, марганца, ванадия, рения, платины, палладия и их смесей, предпочтительно марганца, ванадия и их смесей.
13. Применение катализаторных подложек по пп.1-8 в способе получения обычно газообразных, обычно жидких и необязательно твердых углеводородов из синтез-газа, который включает в себя стадии:
(i) подача синтез-газа; и
(ii) контактирование синтез-газа с каталитическим материалом для того, чтобы каталитически превратить синтез-газ со стадии (i) при повышенной температуре и давлении с целью получения обычно газообразных, обычно жидких и необязательно обычно твердых углеводородов.